ТРУБЫ ИЗ НЕРЖАВЕЮЩЕЙ СТАЛИ И СПОСОБ ИХ ИЗГОТОВЛЕНИЯ

1. Способ изготовления трубы из сплава на основе нержавеющей стали, включающий стадии
а) горячую обработку отливки из нержавеющей стали с получением заготовки предварительно трубчатой формы или цилиндрической болванки,
б) трепанирования цилиндрической болванки или механической обработки внутреннего диаметра заготовки предварительно трубчатой формы с получением трубчатой заготовки, и
в) холодную обработку трубчатой заготовки.
2. Способ изготовления трубы по п. 1, дополнительно включающий стадию г) закалки заготовки предварительно трубчатой формы или цилиндрической болванки, причем стадию г) выполняют после стадии а).
3. Способ изготовления трубы по п. 1, дополнительно включающий стадию д) литья отливки из нержавеющей стали, причем стадию д) выполняют до стадии а).
4. Способ изготовления трубы по любому из пп. 1-3, в котором сплав на основе нержавеющей стали представляет собой сплав на основе нержавеющей аустенитно-ферритной стали.
5. Способ изготовления трубы по п. 4, в котором сплав на основе нержавеющей стали представляет собой дуплексную нержавеющую сталь или супер-дуплексную нержавеющую сталь.
6. Способ изготовления трубы по любому из пп. 1-3, в котором горячая обработка предусматривает одно из следующего: прокатку, ковку, их комбинацию.
7. Способ изготовления трубы по любому из пп. 1-3, дополнительно включающий стадию е) закалки на твердый раствор заготовки предварительно трубчатой формы или цилиндрической болванки при температуре от 1030 до 1120°С.
8. Способ изготовления трубы по любому из пп. 1-3, дополнительно включающий стадию е) закалки на твердый раствор трубчатой заготовки, причем стадию е) выполняют по меньшей мере в одном из указанных случаев: после стадии б) и до стадии в), после стадии в).
9. Способ изготовления трубы по любому из пп. 1-3, дополнительно включающий стадию ж) нагрева отливки из нержавеющей стали до температуры выше 1000°С, предпочтительно выше 1200°С, причем стадию ж) выполняют до стадии а).
10. Способ изготовления трубы по п. 2, в котором закалку заготовки предварительно трубчатой формы или цилиндрической болванки выполняют водой, температура которой не превышает 50°С, предпочтительно не превышает 35°С.
11. Способ изготовления трубы по любому из пп. 1-3, 10, в котором холодная обработка предусматривает одно из следующего: ротационное выдавливание, прокатку на пилигримовом стане.
12. Способ изготовления трубы по п. 11, в котором холодная обработка предусматривает ротационное выдавливание, причем в ходе ротационного выдавливания толщину стенок заготовки уменьшают по меньшей мере на 70% за один пропуск.
13. Труба из нержавеющей стали, изготовленная способом по любому из пп. 1-12, характеризующаяся следующими параметрами:
внешним диаметром, который больше или равен 152 мм,
средней толщиной стенок, которая больше или равна 2,8 мм и меньше или равна 70 мм, и длиной более 5 м.
14. Труба из нержавеющей стали по п. 13, в которой внешний диаметр больше или равен 200 мм, средняя толщина стенок больше 12 мм, и длина больше 10 м.
15. Труба из нержавеющей стали по п. 13, содержащая сплав на основе нержавеющей аустенитно-ферритной стали, характеризующейся следующими параметрами:
средним расстоянием между аустенитными зернами, которое меньше или равно 30 микрон, и содержанием феррита больше или равно 40%, меньше или равно 60%.
16. Труба из нержавеющей стали по любому из пп. 13-15, в которой труба из нержавеющей стали выполнена бесшовной.